(57)【要約】  本発明は、フッ素原子を含有するテトラカルボン酸二無水物を５０モル％以上の量で含むテトラカルボン酸成分と、フッ素原子を含有するジアミンを５０モル％以上の量で含むジアミン成分とを溶媒中で反応させて得られるポリアミック酸溶液に、シリカの量がテトラカルボン酸成分とジアミン成分の合計量１００質量部に対して１〜１００質量部の量になるように、有機溶媒にコロイダルシリカを分散させてなるコロイド溶液を添加してなるポリアミック酸溶液組成物に関する。【特許請求の範囲】
【請求項１】
フッ素原子を含有するテトラカルボン酸二無水物を５０モル％以上の量で含むテトラカルボン酸成分と、フッ素原子を含有するジアミンを５０モル％以上の量で含むジアミン成分とを溶媒中で反応させて得られるポリアミック酸溶液に、シリカの量がテトラカルボン酸成分とジアミン成分の合計量１００質量部に対して１〜１００質量部の量になるように、有機溶媒にコロイダルシリカを分散させてなるコロイド溶液を添加してなるポリアミック酸溶液組成物。
【請求項２】
添加されるシリカの量が、テトラカルボン酸成分とジアミン成分の合計量１００質量部に対して、５〜７０質量部の量であることを特徴とする請求項１に記載のポリアミック酸溶液組成物。
【請求項３】
前記シリカの粒子径が、１〜６０ｎｍであることを特徴とする請求項１〜２のいずれかに記載のポリアミック酸溶液組成物。
【請求項４】
ポリアミック酸溶液組成物を加熱処理して得られるポリイミドが、膜厚１０μｍのフィルムでの波長４００ｎｍの光透過率が７０％以上であり、且つ、３００〜４００℃の線膨張係数が３５０ｐｐｍ／℃以下であることを特徴とする請求項１〜３のいずれかに記載のポリアミック酸溶液組成物。
【請求項５】
ポリアミック酸溶液組成物を加熱処理して得られるポリイミドが、３００〜４００℃の線膨張係数が２５０ｐｐｍ／℃以下であることを特徴とする請求項４に記載のポリアミック酸溶液組成物。
【請求項６】
前記フッ素原子を含有するテトラカルボン酸二無水物が、２，２−ビス（３，４−ジカルボキシフェニル）ヘキサフルオロプロパン二無水物であり、
前記フッ素原子を含有するジアミンが、２，２’−ビス（トリフルオロメチル）−４，４’−ジアミノビフェニル、及び／又は２，２’−ビス（３−アミノ−４−ヒドロキシフェニル）ヘキサフルオロプロパンであることを特徴とする請求項１〜５のいずれかに記載のポリアミック酸溶液組成物。
【請求項７】
請求項１〜６のいずれかに記載のポリアミック酸溶液組成物を製造する方法であって、
フッ素原子を含有するテトラカルボン酸二無水物を５０モル％以上の量で含むテトラカルボン酸成分と、フッ素原子を含有するジアミンを５０モル％以上の量で含むジアミン成分とを溶媒中で反応させてポリアミック酸溶液を製造する工程と、
得られたポリアミック酸溶液に、シリカの量がテトラカルボン酸成分とジアミン成分の合計量１００質量部に対して１〜１００質量部の量になるように、有機溶媒にコロイダルシリカを分散させてなるコロイド溶液を添加し、混合する工程と
を有するポリアミック酸溶液組成物の製造方法。
【請求項８】
請求項１〜６のいずれかに記載のポリアミック酸溶液組成物を加熱処理して得られるポリイミド。
【請求項９】
請求項８に記載のポリイミドを含む電気装置、電子装置、光学装置、表示装置、タッチパネル、太陽電池、又はＬＥＤ照明装置。
【請求項１０】
表示デバイス又は受光デバイスであるフレキシブルデバイスの製造方法であって、
請求項１〜６のいずれかに記載のポリアミック酸溶液組成物をキャリア基板上に塗布し、加熱処理して固体状のポリイミド樹脂膜を形成する工程、前記ポリイミド樹脂膜上に回路を形成する工程、及び、前記回路が表面に形成されたポリイミド樹脂膜を前記キャリア基板から剥離する工程を含むことを特徴とするフレキシブルデバイスの製造方法。
【請求項１１】
請求項１０に記載のフレキシブルデバイスの製造方法により製造された表示デバイス又は受光デバイスであるフレキシブルデバイス。
【発明の詳細な説明】
【技術分野】
【０００１】
本発明は、透明性に優れ、線膨張係数（ＣＴＥ）、特に高温での線膨張係数が比較的低く制御されたポリイミドを得ることができるポリアミック酸溶液組成物に関する。
【背景技術】
【０００２】
テトラカルボン酸二無水物とジアミンから得られるポリイミドは、耐熱性、機械的強度、電気特性、耐溶剤性などの特性が優れるために、電気電子産業分野などで広く用いられている。しかし、ポリイミドは有機溶媒への溶解性が悪いので、通常は、ポリイミド前駆体のポリアミック酸を溶媒に溶解した溶液組成物（ポリアミック酸溶液組成物）を、例えば基材表面上に塗布し、次いで高温で加熱して脱水閉環（イミド化）させることでポリイミドを得ている。【０００３】
しかしながら、ポリイミドは、一般に、分子内共役や電荷移動錯体の形成により本質的に黄褐色に着色する傾向があり、用途によっては透明性の向上が求められている。【０００４】
特許文献１には、脂環式テトラカルボン酸二無水物であるシクロペンタン−１，２，３，４−テトラカルボン酸二無水物と芳香族ジアミンとから得られる、光透過性に優れたポリイミドが開示されている。しかしながら、脂環式テトラカルボン酸二無水物および／または脂環式ジアミンをモノマー成分として使用したポリイミドは、芳香族ポリイミドと比較して、耐熱性や耐薬品性が劣る傾向がある。【０００５】
特許文献２には、フルオレン骨格を有する、透光性に優れたポリイミドが開示されている。しかしながら、このフルオレン骨格を有するポリイミドは、必ずしも十分な透明性を有してはいないことがある。また、フルオレン骨格を有するポリイミドは、線膨張係数が比較的高い傾向がある。【０００６】
特許文献３には、２，２’−ビス（３，４−ジカルボキシフェニル）ヘキサフルオロプロパン二無水物および４−（２，５−ジオキソテトラヒドロフラン−３−イル）−１，２，３，４−テトラヒドロナフタレン−１，２−ジカルボン酸二無水物を含む芳香族二無水物成分と、２，２’−ビス（トリフルオロメチル）−４，４’−ジアミノビフェニル、３，３’−ビス（トリフルオロメチル）−４，４’−ジアミノビフェニル、４，４’−ビス（３−アミノフェノキシ）ジフェニルスルホン、ビス（３−アミノフェニル）スルホンおよびビス（４−アミノフェニル）スルホンの中から選ばれた１種または２種以上を含む芳香族ジアミン成分とから得られる、透明性に優れたポリイミドが開示されている。しかしながら、このポリイミドは、必ずしも十分に低い線膨張係数を有してはいないことがあり、特に２００℃を超える高温（例えば３００℃〜４００℃）での線膨張係数については、より低く制御されることが望ましい。【０００７】
一方で、特許文献４には、分子鎖末端が酸無水物となるように調製されたポリアミド酸と、３−アミノプロピルトリエトキシシラン等の高分子と結合し得る置換基を有する化合物（カップリング試薬）とを反応させ、次いで、テトラエトキシシランを加えて反応（加熱イミド化・シリカへの転化反応）させて得られる、ポリイミド／シリカハイブリッド材料が開示されている。しかしながら、この方法では、熱イミド化時にアミノプロピル基が熱分解して、得られるポリイミドの透過率が低下することがある。
【先行技術文献】
【特許文献】
【０００８】
【特許文献１】特開２０１０−３０９７２号公報
【特許文献２】特開２０１０−２３５６４１号公報
【特許文献３】特表２０１０−５１３５９１号公報
【特許文献４】特開２００６−３１２６８０号公報
【発明の概要】
【発明が解決しようとする課題】
【０００９】
本発明は、透明性に優れ、線膨張係数、特に高温での線膨張係数が比較的低く制御されたポリイミドを得ることができるポリアミック酸溶液組成物を提供することを目的とする。
【課題を解決するための手段】
【００１０】
本発明は、以下の事項に関する。
１．  フッ素原子を含有するテトラカルボン酸二無水物を５０モル％以上の量で含むテトラカルボン酸成分と、フッ素原子を含有するジアミンを５０モル％以上の量で含むジアミン成分とを溶媒中で反応させて得られるポリアミック酸溶液に、シリカの量がテトラカルボン酸成分とジアミン成分の合計量１００質量部に対して１〜１００質量部の量になるように、有機溶媒にコロイダルシリカを分散させてなるコロイド溶液を添加してなるポリアミック酸溶液組成物。
２．  添加されるシリカの量が、テトラカルボン酸成分とジアミン成分の合計量１００質量部に対して、５〜７０質量部の量であることを特徴とする前記項１に記載のポリアミック酸溶液組成物。
３．  前記シリカの粒子径が、１〜６０ｎｍであることを特徴とする前記項１〜２のいずれかに記載のポリアミック酸溶液組成物。【００１１】
４．  ポリアミック酸溶液組成物を加熱処理して得られるポリイミドが、膜厚１０μｍのフィルムでの波長４００ｎｍの光透過率が７０％以上であり、且つ、３００〜４００℃の線膨張係数が３５０ｐｐｍ／℃以下であることを特徴とする前記項１〜３のいずれかに記載のポリアミック酸溶液組成物。
５．  ポリアミック酸溶液組成物を加熱処理して得られるポリイミドが、３００〜４００℃の線膨張係数が２５０ｐｐｍ／℃以下であることを特徴とする前記項４に記載のポリアミック酸溶液組成物。【００１２】
６．  前記フッ素原子を含有するテトラカルボン酸二無水物が、２，２−ビス（３，４−ジカルボキシフェニル）ヘキサフルオロプロパン二無水物であり、
前記フッ素原子を含有するジアミンが、２，２’−ビス（トリフルオロメチル）−４，４’−ジアミノビフェニル、及び／又は２，２’−ビス（３−アミノ−４−ヒドロキシフェニル）ヘキサフルオロプロパンであることを特徴とする前記項１〜５のいずれかに記載のポリアミック酸溶液組成物。【００１３】
７．  前記項１〜６のいずれかに記載のポリアミック酸溶液組成物を製造する方法であって、
フッ素原子を含有するテトラカルボン酸二無水物を５０モル％以上の量で含むテトラカルボン酸成分と、フッ素原子を含有するジアミンを５０モル％以上の量で含むジアミン成分とを溶媒中で反応させてポリアミック酸溶液を製造する工程と、
得られたポリアミック酸溶液に、シリカの量がテトラカルボン酸成分とジアミン成分の合計量１００質量部に対して１〜１００質量部の量になるように、有機溶媒にコロイダルシリカを分散させてなるコロイド溶液を添加し、混合する工程と
を有するポリアミック酸溶液組成物の製造方法。【００１４】
８．  前記項１〜６のいずれかに記載のポリアミック酸溶液組成物を加熱処理して得られるポリイミド。
９．  前記項８に記載のポリイミドを含む電気装置、電子装置、光学装置、表示装置、タッチパネル、太陽電池、又はＬＥＤ照明装置。【００１５】
１０．  表示デバイス又は受光デバイスであるフレキシブルデバイスの製造方法であって、
前記項１〜６のいずれかに記載のポリアミック酸溶液組成物をキャリア基板上に塗布し、加熱処理して固体状のポリイミド樹脂膜を形成する工程、前記ポリイミド樹脂膜上に回路を形成する工程、及び、前記回路が表面に形成されたポリイミド樹脂膜を前記キャリア基板から剥離する工程を含むことを特徴とするフレキシブルデバイスの製造方法。
１１．  前記項１０に記載のフレキシブルデバイスの製造方法により製造された表示デバイス又は受光デバイスであるフレキシブルデバイス。
【発明の効果】
【００１６】
本発明によって、透明性に優れ、線膨張係数、特に高温での線膨張係数（例えば３００〜４００℃の線膨張係数）が比較的低く制御されたポリイミドを得ることができるポリアミック酸溶液組成物を提供することができる。【００１７】
本発明のポリアミック酸溶液組成物から得られるポリイミド、すなわち本発明のポリイミドは、透明性が高く、且つ線膨張係数、特に高温での線膨張係数（例えば３００〜４００℃の線膨張係数）が比較的低く制御されている。本発明のポリイミドは、電気装置、電子装置、光学装置に好適に用いることができ、例えば、液晶ディスプレイ、ＥＬディスプレイ、電子ペーパー等の表示装置、タッチパネルや、太陽電池、ＬＥＤ照明装置の基板、又は保護膜などとして好適に用いることができる。特に、例えば液晶ディスプレイ、有機ＥＬディスプレイ、電子ペーパー等の表示デバイス、薄膜太陽電池の受光素子等の受光デバイスなどのフレキシブルデバイスの基板として好適に用いることができる。
【発明を実施するための形態】
【００１８】
本発明のポリアミック酸溶液組成物中のポリアミック酸は、フッ素原子を含有するテトラカルボン酸二無水物を５０モル％以上、好ましくは７５モル％以上、より好ましくは８０モル％以上、特に好ましくは９０モル％以上の量で含むテトラカルボン酸成分と、フッ素原子を含有するジアミンを５０モル％以上、好ましくは７５モル％以上、より好ましくは８０モル％以上、特に好ましくは９０モル％以上の量で含むジアミン成分とから得られるものである。なお、テトラカルボン酸成分には、テトラカルボン酸と、テトラカルボン酸二無水物等のテトラカルボン酸誘導体が含まれる。
【００１９】
したがって、本発明のポリアミック酸は、下記化学式（１）で表される繰返し単位からなる。
【００２０】
【化１】
2013161970.tif 000002
【００２１】
化学式（１）のＡは、テトラカルボン酸成分に由来する化学構造であって、テトラカルボン酸からカルボキシル基を除いた４価の基であり、Ｂは、ジアミン成分に由来する化学構造であって、ジアミンからアミノ基を除いた２価の基であり、ただし、Ａの５０モル％以上、好ましくは７５モル％以上、より好ましくは８０モル％以上、特に好ましくは９０モル％以上が、フッ素原子を含有するテトラカルボン酸からカルボキシル基を除いた４価の基であり、Ｂの５０モル％以上、好ましくは７５モル％以上、より好ましくは８０モル％以上、特に好ましくは９０モル％以上が、フッ素原子を含有するジアミンからアミノ基を除いた２価の基である。
【００２２】
本発明において用いるフッ素原子を含有するテトラカルボン酸二無水物としては、例えば、下記式（２）で示される２，２−ビス（３，４−ジカルボキシフェニル）ヘキサフルオロプロパン二無水物（６ＦＤＡ）、４，４’−（ヘキサフルオロイソプロピリデン）ジフタル酸無水物、３，３’−（ヘキサフルオロイソプロピリデン）ジフタル酸無水物、５，５’−［２，２，２−トリフルオロ−１−［３−（トリフルオロメチル）フェニル］エチリデン］ジフタル酸無水物、５，５’−［２，２，３，３，３−ペンタフルオロ−１−（トリフルオロメチル）プロピリデン］ジフタル酸無水物、１Ｈ−ジフロ［３，４−ｂ：３’，４’−ｉ］キサンテン−１，３，７，９（１１Ｈ）−テトロン、５，５’−オキシビス［４，６，７−トリフルオロ−ピロメリット酸無水物］、３，６−ビス（トリフルオロメチル）ピロメリット酸二無水物、４−（トリフルオロメチル）ピロメリット酸二無水物、１，４−ジフルオロピロメリット酸二無水物、１，４−ビス（３，４−ジカルボキシトリフルオロフェノキシ）テトラフルオロベンゼン二無水物などが挙げられる。中でも、２，２−ビス（３，４−ジカルボキシフェニル）ヘキサフルオロプロパン二無水物を好適に用いることができる。
【００２３】
【化２】
2013161970.tif 000003
【００２４】
なお、フッ素原子を含有するテトラカルボン酸二無水物は、１種を用いても、２種以上を用いてもよい。
【００２５】
本発明において用いるフッ素原子を含有するジアミンとしては、例えば、下記式（３）で示される２，２’−ビス（トリフルオロメチル）−４，４’−ジアミノビフェニル（２，２’−ＴＦＭＢ）、下記式（４）で示される２，２’−ビス（３−アミノ−４−ヒドロキシフェニル）ヘキサフルオロプロパン（６ＦＡＰ）、２，３，５，６−テトラフルオロ−１，４−ジアミノベンゼン、２，４，５，６−テトラフルオロ−１，３−ジアミノベンゼン、２，３，５，６−テトラフルオロ−１，４−ベンゼン（ジメタンアミン）、２，２’−ジフルオロ−（１，１’−ビフェニル）−４，４’−ジアミン、２，２’，６，６’−テトラフルオロ−（１，１’−ビフェニル）−４，４’−ジアミン、４，４’−ジアミノオクタフルオロビフェニル、２，２−ビス（４−アミノフェニル）ヘキサフルオロプロパン、４，４’−オキシビス（２，３，５，６−テトラフルオロアニリン）、３，３’−ビス（トリフルオロメチル）−４，４’−ジアミノビフェニル（３，３’−ＴＦＭＢ）、４，４’−ジアミノ−２，２’−ビス（トリフルオロメチル）ジフェニルエーテル、１，４−ビス［４−アミノ−２−（トリフルオロメチル）フェノキシ］ベンゼン、２，２−ビス［４−［４−アミノ−２−（トリフルオロメチル）フェノキシ］ヘキサフルオロプロパン、３，５−ジアミノベンゼントリフロリド、４，４−ジアミノ−２−（トリフルオロメチル）ジフェニルエーテルなどが挙げられる。中でも、２，２’−ビス（トリフルオロメチル）−４，４’−ジアミノビフェニル及び２，２’−ビス（３−アミノ−４−ヒドロキシフェニル）ヘキサフルオロプロパンを好適に用いることができる。
【００２６】
【化３】
2013161970.tif 000004
【００２７】
【化４】
2013161970.tif 000005
【００２８】
なお、フッ素原子を含有するジアミンは、１種を用いても、２種以上を用いてもよい。
【００２９】
本発明のポリアミック酸は、本発明の特性を損なわない範囲で、他のテトラカルボン酸成分および／または他のジアミン成分を使用して得られるものであってもよい。例えば、全テトラカルボン酸成分１００モル％中、５０モル％以下、好ましくは２５モル％以下、より好ましくは２０モル％以下、特に好ましくは１０モル％以下が１種以上の他のテトラカルボン酸成分であってもよく、また、ジアミン成分１００モル％中、５０モル％以下、好ましくは２５モル％以下、より好ましくは２０モル％以下、特に好ましくは１０モル％以下が１種以上の他のジアミン成分であってもよい。
【００３０】
使用可能な他のテトラカルボン酸成分としては、例えば、１，２，３，４−シクロブタンテトラカルボン酸二無水物（ＣＢＤＡ）、１，２，４，５−シクロヘキサンテトラカルボン酸二無水物、ジシクロヘキシル−３，３’，４，４’−テトラカルボン酸二無水物、１，２，４，５−シクロヘキサンテトラカルボン酸−１，２：４，５−二無水物、１，２，３，４−シクロブタンテトラカルボン酸二無水物、ビシクロ［２．２．２］オクト−７−エン−２，３；５，６−テトラカルボン酸二無水物、４，８−エタノ−１Ｈ，３Ｈ−ベンゾ［１，２−ｃ：４，５−ｃ’］ジフラン１，３，５，７−テトロンなどの脂環式テトラカルボン酸二無水物、脂肪族テトラカルボン酸二無水物、９，９−ビス（３，４−ジカルボキシフェニル）フルオレン二無水物（ＢＰＡＦ）などのフルオレン骨格を含むテトラカルボン酸二無水物、４，４’−チオジフタル酸二無水物などの硫黄原子を含有するテトラカルボン酸二無水物、４，４’−（ジメチルシラジイル）ジフタル酸二無水物などのケイ素原子を含有するテトラカルボン酸二無水物や、３，３’，４，４’−ビフェニルテトラカルボン酸二無水物、２，３，３’，４’−ビフェニルテトラカルボン酸二無水物、２，２’，３，３’−ビフェニルテトラカルボン酸二無水物、ピロメリット酸二無水物、ベンゾフェノンテトラカルボン酸二無水物、４，４’−オキシジフタル酸二無水物、ジフェニルスルホンテトラカルボン酸二無水物、ｐ−ターフェニルテトラカルボン酸二無水物、ｍ−ターフェニルテトラカルボン酸二無水物などが挙げられる。
【００３１】
使用可能な他のジアミン成分としては、例えば、ｔｒａｎｓ−１，４−シクロヘキサンジアミン（ＣＨＤＡ）、ｃｉｓ−１，４−シクロヘキサンジアミン、１，３−ビス（アミノメチル）シクロヘキサン、１，４−ビス（アミノメチル）シクロヘキサン、１．３−アダマンタンジアミン、１，３−ビス（４−アミノフェニル）アダマンタン、１，３−シクロヘキサンジアミンなどの脂環式ジアミン、１，６−ヘキサメチレンジアミン、１，１０−デカメチレンジアミン等の脂肪族ジアミン、９，９−ビス（４−アミノフェニル）フルオレン（ＢＡＦＬ）、９．９−ビス［（４−アミノフェノキシ）フェニル］フルオレンなどのフルオレン骨格を含むジアミン、４，４’−ジアミノジフェニルスルフィド、２，２’−ジアミノジフェニルスルフィドなどの硫黄原子を含有するジアミン、４，４−（ジメチルシラジイル）ジアミノベンゼンなどのケイ素原子を含有するジアミンや、ｐ−フェニレンジアミン、ｍ−フェニレンジアミン、４，４’−ジアミノジフェニルエーテル、３，４’−ジアミノジフェニルエーテル、４，４’−ジアミノジフェニルメタン、２，４−トルエンジアミン、３，３’−ジヒドロキシ−４，４’−ジアミノビフェニル、ビス（４−アミノ−３−カルボキシフェニル）メタン、２，４−ジアミノトルエンなどが挙げられる。
【００３２】
本発明のポリアミック酸は、テトラカルボン酸成分とジアミン成分とを溶媒中で反応させることによって、ポリアミック酸溶液（またはポリアミック酸溶液組成物）として得ることができる。
【００３３】
この反応は、テトラカルボン酸成分とジアミン成分とを略等モル用い、イミド化反応を抑制するために、例えば１００℃以下、好ましくは８０℃以下の比較的低温で行なわれる。限定するものではないが、通常、反応温度は２５℃〜１００℃、好ましくは４０℃〜８０℃、より好ましくは５０℃〜８０℃であり、反応時間は０．１〜２４時間程度、好ましくは２〜１２時間程度であることが好ましい。反応温度及び反応時間を前記範囲内とすることによって、効率よく高分子量のポリアミック酸の溶液組成物を得ることができる。なお、反応は、空気雰囲気下でも行うことができるが、通常は不活性ガス雰囲気下、好ましくは窒素ガス雰囲気下で好適に行われる。
【００３４】
また、テトラカルボン酸成分とジアミン成分のモル比［テトラカルボン酸成分／ジアミン成分］は、好ましくは０．９０〜１．１０程度、より好ましくは０．９５〜１．０５程度である。
【００３５】
ポリアミック酸を調製する際に使用する溶媒としては、特に限定されないが、例えば、Ｎ，Ｎ−ジメチルホルムアミド、Ｎ，Ｎ−ジメチルアセトアミド、Ｎ，Ｎ−ジエチルアセトアミド、Ｎ−メチル−２−ピロリドン、Ｎ−エチル−２−ピロリドン、Ｎ−ビニル−２−ピロリドン等のアミド溶媒、γ−ブチロラクトン、γ−バレロラクトン、δ−バレロラクトン、γ−カプロラクトン、ε−カプロラクトン、α−メチル−γ−ブチロラクトン等の環状エステル溶媒、エチレンカーボネート、プロピレンカーボネート等のカーボネート溶媒、トリエチレングリコール等のグリコール系溶媒、ｍ−クレゾール、ｐ−クレゾール、３−クロロフェノール、４−クロロフェノール等のフェノール系溶媒、アセトフェノン、１，３−ジメチル−２−イミダゾリジノン、スルホラン、ジメチルスルホキシドなどが挙げられる。さらに、その他の一般的な有機溶剤、例えば、メタノール、エタノールなどのアルコール系溶媒や、フェノール、ｏ−クレゾール、酢酸ブチル、酢酸エチル、酢酸イソブチル、プロピレングリコールメチルアセテート、エチルセロソルブ、ブチルセロソルブ、２−メチルセロソルブアセテート、エチルセロソルブアセテート、ブチルセロソルブアセテート、テトラヒドロフラン、ジメトキシエタン、ジエトキシエタン、ジブチルエーテル、ジエチレングリコールジメチルエーテル、メチルイソブチルケトン、ジイソブチルケトン、シクロペンタノン、シクロへキサノン、メチルエチルケトン、アセトン、ブタノール、エタノール、キシレン、トルエン、クロルベンゼン、Ｎ−メチルカプロラクタム、ヘキサメチルホスホロトリアミド、ビス（２−メトキシエチル）エーテル、１，２−ビス（２−メトキシエトキシ）エタン、ビス［２−（２−メトキシエトキシ）エチル］エーテル、１，４−ジオキサン、ジメチルスルホキシド、ジメチルスルホン、ジフェニルエーテル、ジフェニルスルホン、テトラメチル尿素、アニソール、ターペン、ミネラルスピリット、石油ナフサ系溶媒、生分解性の乳酸メチル、乳酸エチル、乳酸ブチルなども使用できる。使用する有機溶剤は、１種類であっても、２種類以上であってもよい。
【００３６】
本発明のポリアミック酸溶液組成物は、少なくとも本発明のポリアミック酸と溶媒とを含む。溶媒としては、ポリアミック酸が溶解すればよく、特に限定されないが、ポリアミック酸を調製する際に使用する溶媒と同じものを挙げることができる。溶媒は２種以上の混合物であってもよい。
【００３７】
本発明のポリアミック酸溶液組成物は、さらに、シリカを、テトラカルボン酸成分とジアミン成分の合計量１００質量部に対して１〜１００質量部、好ましくは５〜９０質量部、より好ましくは１０〜９０質量部の量で含む。ある実施態様においては、ポリアミック酸溶液組成物は、さらに、シリカを、テトラカルボン酸成分とジアミン成分の合計量１００質量部に対して５〜７０質量部の量で含むことが好ましい。この範囲の量でシリカを添加することによって、ポリアミック酸溶液組成物から得られるポリイミドの高い透明性を維持しつつ、高温での線膨張係数（例えば３００〜４００℃の線膨張係数）を低下させることができる。また、シリカの添加量により、得られるポリイミドの、特に高温での線膨張係数を制御することが可能である。
【００３８】
本発明において用いるシリカは、得られるポリイミドの透明性およびシリカの分散性の観点から、動的光散乱法で測定した粒子径が２００ｎｍ以下、より好ましくは１〜６０ｎｍ、特に好ましくは１〜５０ｎｍ、さらに好ましくは１０〜３０ｎｍのものであることが好ましい。
【００３９】
本発明のポリアミック酸溶液組成物は、テトラカルボン酸成分とジアミン成分とを溶媒中で反応させてポリアミック酸溶液（またはポリアミック酸溶液組成物）を得た後、これにシリカを、シリカの量がテトラカルボン酸成分とジアミン成分の合計量１００質量部に対して１〜１００質量部の量になるように、添加することで製造することができる。
【００４０】
本発明においては、得られるポリイミドの分子量の観点から、テトラカルボン酸成分とジアミン成分とを溶媒中で反応させて得られるポリアミック酸溶液に、有機溶媒にコロイダルシリカを分散させてなるコロイド溶液を添加し、混合することでポリアミック酸溶液組成物を製造することが好ましい。
【００４１】
コロイダルシリカの溶媒としては、特に限定されないが、例えば、Ｎ，Ｎ−ジメチルアセトアミド（ＤＭＡｃ）、Ｎ，Ｎ−ジメチルホルムアミド（ＤＭＦ）、プロピレングリコールモノメチルエーテルアセテート（ＰＭＡ）、エチレングリコールモノ−ｎ−プロピルエーテル（ＮＰＣ）、エチレングリコール（ＥＧ）、イソプロパノール（ＩＰＡ）、メタノール、メチルエチルケトン、メチルイソブチルケトン、キシレン、ｎ−ブタノール、プロピレングリコールモノメチルエーテルなどが挙げられる。コロイダルシリカの溶媒は、所望の物性が得られるように、ポリアミック酸溶液の溶媒に応じて選択することが好ましく、通常、ポリアミック酸溶液との相溶性が高い溶媒であることが好ましい。溶媒の選択によって、得られるポリイミドの透明性および／または線膨張係数が変わることがある。
【００４２】
なお、使用する有機溶媒は、１種類であっても、２種類以上であってもよい。
【００４３】
添加するコロイダルシリカの溶液は、コロイダルシリカの含有量が、特に限定されるものではないが、好ましくは５〜５０質量％、より好ましくは１０〜４０質量％、特に好ましくは１５〜３０質量％であることが好適である。
【００４４】
本発明のポリアミック酸溶液組成物は、必要に応じて、他の添加成分、例えば、シリカ以外のフィラーなどを添加することもできる。得られるポリイミドの透明性およびフィラーの分散性の観点から、添加するフィラーは、粒子径が２００ｎｍ以下、より好ましくは５０ｎｍ以下であることが好ましい。例えば、酸化チタン、酸化ジルコニウムなどの各種無機フィラーを用いることができる。
【００４５】
本発明において、ポリイミド前駆体（ポリアミック酸）の対数粘度は、特に限定されないが、３０℃での濃度０．５ｇ／ｄＬのＮ−メチル−２−ピロリドン溶液における対数粘度が０．２ｄＬ／ｇ以上、好ましくは０．４ｄＬ／ｇ以上であることが好ましい。対数粘度が０．２ｄＬ／ｇ以上では、ポリイミド前駆体の分子量が高く、得られるポリイミドの機械強度や耐熱性に優れる。
【００４６】
本発明のポリアミック酸溶液組成物は、ポリアミック酸に起因する固形分濃度が、特に限定されるものではないが、ポリイミド前駆体と溶媒との合計量に対して、好ましくは５質量％〜４５質量％、より好ましくは７質量％〜４０質量％、さらに好ましくは９質量％〜３０質量％であることが好適である。固形分濃度が５質量％より低いと生産性、及び使用時の取り扱いが悪くなることがあり、４５質量％より高いと溶液の流動性がなくなることがある。
【００４７】
また、本発明のポリアミック酸溶液組成物の３０℃における溶液粘度は、特に限定されないが、好ましくは１０００Ｐａ・ｓｅｃ以下、より好ましくは０．１〜５００Ｐａ・ｓｅｃ、さらに好ましくは０．１〜３００Ｐａ・ｓｅｃ、特に好ましくは０．１〜２００Ｐａ・ｓｅｃであることが取り扱い上好適である。溶液粘度が１０００Ｐａ・ｓｅｃを超えると、流動性がなくなり、金属やガラスなどへの均一な塗布が困難となることがあり、また、０．１Ｐａ・ｓｅｃよりも低いと、金属やガラスなどへの塗布時にたれやハジキなどが生じることがあり、また高い特性のポリイミド、或いはポリイミドフレキシブルデバイス用基板等を得ることが難しくなることがある。
【００４８】
前述の通り、本発明のポリアミック酸溶液組成物は、透明性に優れ、線膨張係数、特に高温での線膨張係数が比較的低く制御されたポリイミドを得ることができるものである。
【００４９】
本発明のポリアミック酸溶液組成物は、例えば、加熱処理によって溶媒を除去するとともにイミド化（脱水閉環）することによって好適にポリイミドを得ることができる。加熱処理条件は、特に限定されないが、５０℃〜１５０℃、１５０℃〜２５０℃の温度範囲で乾燥した後、更に３００℃〜４００℃、好ましくは３５０℃〜４００℃の温度で加熱処理することが好ましい。
【００５０】
この加熱処理は、常圧下で好適に行うこともできるが、溶媒を効率よく除去するために減圧下で行ってもよい。また、初期段階で減圧下、比較的低温で加熱処理して脱泡処理してもよい。いきなり加熱処理温度を高くすると、発泡などの不具合が生じて良好な特性を有するポリイミドを得ることができないことがある。
【００５１】
また、イミド化反応は、ポリイミド前駆体であるポリアミック酸をピリジン、トリエチルアミンなどの触媒存在下にて脱水試薬と化学反応させることによっても行うことができる。
【００５２】
なお、イミド化の方法は特に限定されず、公知の熱イミド化、または化学イミド化の方法を好適に適用することができる。
【００５３】
本発明のポリアミック酸溶液組成物から得られるポリイミドは高い透明性を有する。本発明によれば、例えば、膜厚１０μｍのフィルムにしたとき、波長４００ｎｍの光透過率が７０％以上、さらには７５％以上、さらには８０％以上であるポリイミドを得ることができる。
【００５４】
本発明のポリアミック酸溶液組成物から得られるポリイミドは、特に２００℃を超える高温の線膨張係数が比較的低く制御されており、本発明によれば、例えば、３００〜４００℃の線膨張係数が３５０ｐｐｍ／℃以下、さらには２５０ｐｐｍ／℃以下、さらには１０〜２００ｐｐｍ／℃であるポリイミドを得ることができる。
【００５５】
本発明によれば、膜厚１０μｍのフィルムでの波長４００ｎｍの光透過率が７０％以上であり、且つ、３００〜４００℃の線膨張係数が３５０ｐｐｍ／℃以下、さらには２５０ｐｐｍ／℃以下であるポリイミドを得ることができる。このような透明性に優れ、同時に、特に高温での線膨張係数が低く制御されたポリイミドを得ることができるポリアミック酸溶液組成物は従来にはなかったものである。
【００５６】
なお、本発明のポリイミドからなるフィルムの厚みは、用途に応じて適宜選択でき、好ましくは１μｍ〜１００μｍ程度、さらに好ましくは１μｍ〜５０μｍ程度である。
【００５７】
本発明のポリアミック酸溶液組成物から得られるポリイミドは高い透明性を有しているので、透明性が要求される電気装置、電子装置、光学装置に好適に用いることができ、例えば、液晶ディスプレイ、ＥＬディスプレイ、電子ペーパー等の表示装置、タッチパネルや、太陽電池、ＬＥＤ照明装置の基板、又は保護膜などとして好適に用いることができる。特に、例えば液晶ディスプレイ、有機ＥＬディスプレイ、電子ペーパー等の表示デバイス、薄膜太陽電池の受光素子等の受光デバイスなどのフレキシブルデバイスの基板として好適に用いることができる。
【００５８】
なお、本発明のポリアミック酸溶液組成物は、得られるポリイミドの用途に応じて、他の添加成分を含有していてもよい。
【００５９】
本発明のポリアミック酸溶液組成物は、フレキシブルデバイス基板用のポリイミド前駆体組成物として特に好適に用いることができる。
【００６０】
本発明のフレキシブルデバイスの製造方法においては、ポリアミック酸溶液組成物を、基材の表面に塗布或いは吹き付けしてポリアミック酸溶液組成物層からなる塗膜を形成し、そのポリアミック酸溶液組成物を加熱処理してポリイミドフレキシブルデバイス用基板を得る。
【００６１】
本発明において、ポリアミック酸溶液組成物は、加熱処理によって溶媒を除去するとともにイミド化（脱水閉環）することによって好適にポリイミドフレキシブルデバイス用基板を得ることができる。加熱処理条件は、特に限定されないが、５０℃〜１５０℃、１５０℃〜２５０℃の温度範囲で乾燥した後、更に３００℃〜４００℃、好ましくは３５０℃〜４００℃の温度で加熱処理することが好ましい。
【００６２】
この加熱処理は、常圧下で好適に行うこともできるが、溶媒を効率よく除去するために減圧下で行ってもよい。また、初期段階で減圧下、比較的低温で加熱処理して脱泡処理してもよい。いきなり加熱処理温度を高くすると、発泡などの不具合が生じて良好なフレキシブルデバイス用基板を得ることができないことがある。
【００６３】
本発明のフレキシブルデバイスの製造方法においては、ポリイミド前駆体組成物（ポリアミック酸溶液組成物）を支持体であるキャリア基板上に塗布し、加熱処理して固体状のポリイミド樹脂膜を形成し、このポリイミド樹脂膜上に回路を形成した後、回路が表面に形成されたポリイミド樹脂膜をキャリア基板から剥離する。
【００６４】
ポリアミック酸溶液組成物の塗布は、キャリア基板（支持体）上に均一な厚みの塗膜を形成できる方法であれば、いずれも適用できる。例として、ダイコーティングやスピンコーティング、スクリーン印刷による塗布が可能である。
【００６５】
キャリア基板上にポリアミック酸溶液組成物からなる塗膜を形成し、比較的低温で加熱処理して溶媒除去を行って自己支持性膜（皮膜の流動が発生しない状態、溶媒の除去と共に重合及び一部イミド化反応が進んでいる）を形成し、次いで自己支持性膜をそのままの状態、或いは必要に応じて基材から剥がした状態で加熱処理して脱水・イミド化する方法によってフレキシブルデバイス用基板を好適に得ることができる。ここで用いた「溶媒除去」或いは「脱水・イミド化」は、当該工程で、それぞれ溶媒除去のみ或いは脱水・イミド化のみが進行することを意味しない。溶媒除去工程でも相当程度の脱水・イミド化は進行するし、脱水・イミド化工程でも残存溶媒の除去が進行する。
【００６６】
本発明のポリアミック酸溶液組成物は、得られるポリイミドフレキシブルデバイス用基板の用途に応じて、他の添加成分を含有していてもよい。また、得られるポリイミドフレキシブルデバイス用基板は、さらに他の樹脂層を積層したものであってもよい。
【００６７】
本発明のフレキシブルデバイスの製造方法において、ポリイミド樹脂膜の厚さは、１〜２０μｍであることが望ましい。厚さが１μｍ未満である場合、ポリイミド樹脂膜が十分な耐性を保持できず、フレキシブルデバイス基板として使用したとき応力に耐えきれず破壊されることがある。また、ポリイミド樹脂膜の厚さが２０μｍを超えて厚くなると、フレキシブルデバイスの薄型化が困難となってしまう。フレキシブルデバイスとして十分な耐性を保持しながら、より薄膜化するには、ポリイミド樹脂膜の厚さは、２〜１０μｍであることがより望ましい。
【００６８】
本発明のフレキシブルデバイスの製造方法においては、以上のようにして形成したポリイミド樹脂膜の上に、表示デバイス又は受光デバイスに必要な回路を形成する。この工程はデバイスの種類により異なる。例えば、ＴＦＴ液晶ディスプレイデバイスを製造する場合には、ポリイミド樹脂膜の上に、例えばアモルファスシリコンのＴＦＴを形成する。ＴＦＴは、ゲート金属層、窒化ケイ素ゲート誘電体層、ＩＴＩ画素電極を含む。この上に、さらに液晶ディスプレイに必要な構造を、公知の方法によって形成することも出来る。本発明において得られるポリイミド樹脂膜は耐熱性、靱性等各種特性に優れるので、回路等を形成する手法は特に制限されない。
【００６９】
以上のようにして回路等を表面に形成したポリイミド樹脂膜をキャリア基板から剥離する。剥離方法に特に制限はなく、例えばキャリア基板側からレーザー等を照射することで剥離を行うことができる。本発明により得られるポリイミド樹脂膜は、高い可とう性、靭性を有するので、キャリア基板（支持体）と単に物理的に剥離することも可能である。
【００７０】
本発明におけるフレキシブルデバイスとしては、液晶ディスプレイ、有機ＥＬディスプレイ、電子ペーパーといった表示デバイス、太陽電池、ＣＭＯＳなどの受光デバイスを挙げることが出来る。本発明は、特に、薄型化かつフレキシブル性を付与したいデバイスへの適用に好適である。
【実施例】
【００７１】
以下、実施例を用いて本発明をさらに詳細に説明する。なお、本発明は以下の実施例に限定されるものではない。【００７２】
以下の例で使用した化合物の略号は以下のとおりである。
６ＦＤＡ：２，２−ビス（３，４−ジカルボキシフェニル）ヘキサフルオロプロパン二無水物
２，２’−ＴＦＭＢ：２，２’−ビス（トリフルオロメチル）−４，４’−ジアミノビフェニル
６ＦＡＰ：２，２’−ビス（３−アミノ−４−ヒドロキシフェニル）ヘキサフルオロプロパン【００７３】
以下の例で用いた特性の測定方法を以下に示す。【００７４】
（固形分濃度）
ポリアミック酸溶液の固形分濃度は、ポリアミック酸溶液を３５０℃で３０分間乾燥し、乾燥前の重量Ｗ１と乾燥後の重量Ｗ２とから次式によって求めた値である。【００７５】
固形分濃度（重量％）＝（Ｗ２／Ｗ１）×１００【００７６】
（対数粘度）
試料溶液を、固形分濃度に基づいて濃度が０．５ｇ／ｄｌ（溶媒：Ｎ−メチル−２−ピロリドン）になるように希釈した。この希釈液を、３０℃にて、キャノンフェンスケＮｏ．１００を用いて流下時間（Ｔ1）を測定した。対数粘度は、ブランクの水の流下時間（Ｔ0）を用いて、次式から算出した。【００７７】
対数粘度＝｛ｌｎ（Ｔ1／Ｔ0）｝／０．５【００７８】
（線膨張係数（ＣＴＥ））
膜厚１０μｍのポリイミド膜を幅４ｍｍの短冊状に切り取って試験片とし、ＴＭＡ／ＳＳ６１００（エスアイアイ・テクノロジー社製）を用い、チャック間長１５ｍｍ、荷重２ｇ、昇温速度２０℃／ｍｉｎで４００℃まで昇温した。得られたＴＭＡ曲線から、５０℃から２００℃、３００℃から４００℃までの線膨張係数を求めた。【００７９】
（光透過率）
分光光度計Ｕ−２９１０（日立ハイテク製）を用いて、ポリイミド膜の波長４００ｎｍにおける透過率を測定した。そして、ランバード・ベール（Ｌａｍｂｅｒｔ−Ｂｅｅｒ  Ｌａｗ）を用いて膜厚１０μｍにおける透過率を算出した。【００８０】
〔参考例１〕
攪拌機、窒素ガス導入・排出管を備えた内容積５００ｍｌのガラス製の反応容器に、溶媒としてＮ−メチル−２−ピロリドン４４０ｇを加え、２，２’−ＴＦＭＢを２５．１２ｇ（０．０７８５モル）と、６ＦＤＡを３４．８８ｇ（０．０７８５モル）を加え、５０℃で撹拌して、固形分濃度１１．４３％、対数粘度０．６０のポリアミック酸溶液を得た。【００８１】
〔比較例１〕
参考例１で得られたポリアミック酸溶液を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。そして、ガラス板からポリイミド膜を剥離し、このポリイミド膜の線膨張係数および光透過率を測定した。その結果を表１に示す。【００８２】
〔実施例１〕
参考例１で得られたポリアミック酸溶液に、Ｎ，Ｎ−ジメチルアセトアミドにコロイダルシリカを分散させてなるコロイド溶液（日産化学工業株式会社製、ＤＭＡｃ−ＳＴ；シリカ粒子固形分濃度：２０ｗｔ％；シリカの粒子径：１０〜２０ｎｍ）を６ｇ添加して攪拌し、ポリアミック酸溶液組成物を得た。シリカの添加量はモノマー成分（６ＦＤＡ＋２，２’−ＴＦＭＢ）１００質量部に対して２質量部である。【００８３】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表１に示す。【００８４】
〔実施例２〕
参考例１で得られたポリアミック酸溶液に、Ｎ，Ｎ−ジメチルアセトアミドにコロイダルシリカを分散させてなるコロイド溶液（日産化学工業株式会社製、ＤＭＡｃ−ＳＴ）を１５ｇ添加して攪拌し、ポリアミック酸溶液組成物を得た。シリカの添加量はモノマー成分（６ＦＤＡ＋２，２’−ＴＦＭＢ）１００質量部に対して５質量部である。【００８５】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表１に示す。【００８６】
〔実施例３〕
参考例１で得られたポリアミック酸溶液に、Ｎ，Ｎ−ジメチルアセトアミドにコロイダルシリカを分散させてなるコロイド溶液（日産化学工業株式会社製、ＤＭＡｃ−ＳＴ）を６０ｇ添加して攪拌し、ポリアミック酸溶液組成物を得た。シリカの添加量はモノマー成分（６ＦＤＡ＋２，２’−ＴＦＭＢ）１００質量部に対して２０質量部である。【００８７】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表１に示す。【００８８】
〔実施例４〕
参考例１で得られたポリアミック酸溶液に、Ｎ，Ｎ−ジメチルアセトアミドにコロイダルシリカを分散させてなるコロイド溶液（日産化学工業株式会社製、ＤＭＡｃ−ＳＴ）を１２０ｇ添加して攪拌し、ポリアミック酸溶液組成物を得た。シリカの添加量はモノマー成分（６ＦＤＡ＋２，２’−ＴＦＭＢ）１００質量部に対して４０質量部である。【００８９】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表１に示す。【００９０】
〔実施例５〕
参考例１で得られたポリアミック酸溶液に、プロピレングリコールモノメチルエーテルアセテートにコロイダルシリカを分散させてなるコロイド溶液（日産化学工業株式会社製、ＰＭＡ−ＳＴ；シリカ粒子固形分濃度：３０ｗｔ％；シリカの粒子径：１０〜２０ｎｍ）を４０ｇ添加して攪拌し、ポリアミック酸溶液組成物を得た。シリカの添加量はモノマー成分（６ＦＤＡ＋２，２’−ＴＦＭＢ）１００質量部に対して２０質量部である。【００９１】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表２に示す。【００９２】
〔実施例６〕
参考例１で得られたポリアミック酸溶液に、プロピレングリコールモノメチルエーテルアセテートにコロイダルシリカを分散させてなるコロイド溶液（日産化学工業株式会社製、ＰＭＡ−ＳＴ）を８０ｇ添加して攪拌し、ポリアミック酸溶液組成物を得た。シリカの添加量はモノマー成分（６ＦＤＡ＋２，２’−ＴＦＭＢ）１００質量部に対して４０質量部である。【００９３】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表２に示す。【００９４】
〔実施例７〕
参考例１で得られたポリアミック酸溶液に、プロピレングリコールモノメチルエーテルアセテートにコロイダルシリカを分散させてなるコロイド溶液（日産化学工業株式会社製、ＰＭＡ−ＳＴ）を１２０ｇ添加して攪拌し、ポリアミック酸溶液組成物を得た。シリカの添加量はモノマー成分（６ＦＤＡ＋２，２’−ＴＦＭＢ）１００質量部に対して６０質量部である。【００９５】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表２に示す。【００９６】
〔実施例８〕
参考例１で得られたポリアミック酸溶液に、エチレングリコールモノ−ｎ−プロピルエーテルにコロイダルシリカを分散させてなるコロイド溶液（日産化学工業株式会社製、ＮＰＣ−ＳＴ−３０；シリカ粒子固形分濃度：３０ｗｔ％；シリカの粒子径：１０〜２０ｎｍ）を８０ｇ添加して攪拌し、ポリアミック酸溶液組成物を得た。シリカの添加量はモノマー成分（６ＦＤＡ＋２，２’−ＴＦＭＢ）１００質量部に対して４０質量部である。【００９７】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表２に示す。【００９８】
〔実施例９〕
参考例１で得られたポリアミック酸溶液に、エチレングリコールモノ−ｎ−プロピルエーテルにコロイダルシリカを分散させてなるコロイド溶液（日産化学工業株式会社製、ＮＰＣ−ＳＴ−３０）を１２０ｇ添加して攪拌し、ポリアミック酸溶液組成物を得た。シリカの添加量はモノマー成分（６ＦＤＡ＋２，２’−ＴＦＭＢ）１００質量部に対して６０質量部である。【００９９】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表２に示す。【０１００】
〔実施例１０〕
参考例１で得られたポリアミック酸溶液に、エチレングリコールにコロイダルシリカを分散させてなるコロイド溶液（日産化学工業株式会社製、ＥＧ−ＳＴ；シリカ粒子固形分濃度：２０ｗｔ％；シリカの粒子径：１０〜２０ｎｍ）を１２０ｇ添加して攪拌し、ポリアミック酸溶液組成物を得た。シリカの添加量はモノマー成分（６ＦＤＡ＋２，２’−ＴＦＭＢ）１００質量部に対して４０質量部である。【０１０１】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表２に示す。【０１０２】
〔実施例１１〕
参考例１で得られたポリアミック酸溶液に、エチレングリコールにコロイダルシリカを分散させてなるコロイド溶液（日産化学工業株式会社製、ＥＧ−ＳＴ）を１８０ｇ添加して攪拌し、ポリアミック酸溶液組成物を得た。シリカの添加量はモノマー成分（６ＦＤＡ＋２，２’−ＴＦＭＢ）１００質量部に対して６０質量部である。【０１０３】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表２に示す。【０１０４】
〔実施例１２〕
参考例１で得られたポリアミック酸溶液に、イソプロパノールにコロイダルシリカを分散させてなるコロイド溶液（日産化学工業株式会社製、ＩＰＡ−ＳＴ；シリカ粒子固形分濃度：３０ｗｔ％；シリカの粒子径：１０〜２０ｎｍ）を８０ｇ添加して攪拌し、ポリアミック酸溶液組成物を得た。シリカの添加量はモノマー成分（６ＦＤＡ＋２，２’−ＴＦＭＢ）１００質量部に対して４０質量部である。【０１０５】
このポリアミック酸溶液組成物を、基材のガラス板上にバーコーターによって塗布し、その塗膜を、１２０℃にて６０分間、１５０℃にて３０分間、２００℃にて３０分間、４００℃にて１分間加熱処理し、ガラス板上に厚さが１０μｍのポリイミド膜を形成した。
そして、ガラス板からポリイミド膜を剥離し、このポリイミド膜の線膨張係数および光透過率を測定した。その結果を表２に示す。【０１０６】
〔参考例２〕
攪拌機、窒素ガス導入・排出管を備えた内容積５００ｍｌのガラス製の反応容器に、溶媒としてＮ−メチル−２−ピロリドン４４０ｇを加え、６ＦＡＰを２７．１１ｇ（０．０７４０モル）と、６ＦＤＡを３２．８９ｇ（０．０７４０モル）を加え、５０℃で攪拌して、固形分濃度１１．４７％、対数粘度０．１９のポリアミック酸溶液を得た。【０１０７】
〔比較例２〕
参考例２で得られたポリアミック酸溶液を、基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表３に示す。【０１０８】
〔実施例１３〕
参考例２で得られたポリアミック酸溶液に、プロピレングリコールモノメチルエーテルアセテートにコロイダルシリカを分散させてなるコロイド溶液（日産化学工業株式会社製、ＰＭＡ−ＳＴ；シリカ粒子固形分濃度：３０ｗｔ％；シリカ粒子径１０〜１５ｎｍ）を８０ｇ加えて攪拌し、ポリアミック酸溶液組成物を得た。シリカの添加量はモノマー成分（６ＦＤＡ＋６ＦＡＰ）１００質量部に対して４０質量部である。【０１０９】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表３に示す。【０１１０】
〔実施例１４〕
参考例２で得られたポリアミック酸溶液に、プロピレングリコールモノメチルエーテルアセテートにコロイダルシリカを分散させてなるコロイド溶液（日産化学工業株式会社製、ＰＭＡ−ＳＴ；シリカ粒子固形分濃度：３０ｗｔ％；シリカ粒子径１０〜１５ｎｍ）を１６０ｇ加えて攪拌し、ポリアミック酸溶液組成物を得た。シリカの添加量はモノマー成分（６ＦＤＡ＋６ＦＡＰ）１００質量部に対して８０質量部である。【０１１１】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表３に示す。【０１１２】
〔実施例１５〕
参考例２で得られたポリアミック酸溶液に、メチルエチルケトンにコロイダルシリカを分散させてなるコロイド溶液（日産化学工業株式会社製、ＭＥＫ−ＳＴ−４０；シリカ粒子固形分濃度：４０ｗｔ％；シリカ粒子径１０〜１５ｎｍ；表面改質無し）を８０ｇ加えて攪拌し、ポリアミック酸溶液組成物を得た。シリカの添加量はモノマー成分（６ＦＤＡ＋６ＦＡＰ）１００質量部に対して４０質量部である。【０１１３】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表３に示す。【０１１４】
〔実施例１６〕
参考例２で得られたポリアミック酸溶液に、メチルエチルケトンにコロイダルシリカを分散させてなるコロイド溶液（日産化学工業株式会社製、ＭＥＫ−ＡＣ−２１０１；シリカ粒子固形分濃度：３０ｗｔ％；シリカ粒子径１０〜１５ｎｍ；表面改質有り）を８０ｇ加えて攪拌し、ポリアミック酸溶液組成物を得た。シリカの添加量はモノマー成分（６ＦＤＡ＋６ＦＡＰ）１００質量部に対して４０質量部である。【０１１５】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表３に示す。【０１１６】
〔実施例１７〕
参考例２で得られたポリアミック酸溶液に、エチレングリコールモノ−ｎ−プロピルエーテルにコロイダルシリカを分散させてなるコロイド溶液（日産化学工業株式会社製、ＮＰＣ−ＳＴ−３０；シリカ粒子固形分濃度：３０ｗｔ％；シリカ粒子径１０〜１５ｎｍ）を８０ｇ加えて攪拌し、ポリアミック酸溶液組成物を得た。シリカの添加量はモノマー成分（６ＦＤＡ＋６ＦＡＰ）１００質量部に対して４０質量部である。【０１１７】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表３に示す。【０１１８】
〔実施例１８〕
参考例２で得られたポリアミック酸溶液に、イソプロパノールにコロイダルシリカを分散させてなるコロイド溶液（日産化学工業株式会社製、ＩＰＡ−ＳＴ−３０；シリカ粒子固形分濃度：３０ｗｔ％；シリカ粒子径１０〜１５ｎｍ）を８０ｇ加えて攪拌し、ポリアミック酸溶液組成物を得た。シリカの添加量はモノマー成分（６ＦＤＡ＋６ＦＡＰ）１００質量部に対して４０質量部である。【０１１９】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表４に示す。【０１２０】
〔実施例１９〕
参考例２で得られたポリアミック酸溶液に、イソプロパノールにコロイダルシリカを分散させてなるコロイド溶液（日産化学工業株式会社製、ＩＰＡ−ＳＴ−Ｓ；シリカ粒子固形分濃度：２５ｗｔ％；シリカ粒子径８〜１０ｎｍ）を９６ｇ加えて攪拌し、ポリアミック酸溶液組成物を得た。シリカの添加量はモノマー成分（６ＦＤＡ＋６ＦＡＰ）１００質量部に対して４０質量部である。【０１２１】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表４に示す。【０１２２】
〔実施例２０〕
参考例２で得られたポリアミック酸溶液に、イソプロパノールにコロイダルシリカを分散させてなるコロイド溶液（日産化学工業株式会社製、ＩＰＡ−ＳＴ−Ｓ；シリカ粒子固形分濃度：１５ｗｔ％；シリカ粒子径９〜１５ｎｍ）を１６０ｇ加えて攪拌し、ポリアミック酸溶液組成物を得た。シリカの添加量はモノマー成分（６ＦＤＡ＋６ＦＡＰ）１００質量部に対して４０質量部である。【０１２３】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表４に示す。【０１２４】
〔実施例２１〕
参考例２で得られたポリアミック酸溶液に、エチレングリコールにコロイダルシリカを分散させてなるコロイド溶液（日産化学工業株式会社製、ＥＧ−ＳＴ；シリカ粒子固形分濃度：２０ｗｔ％；シリカ粒子径１０〜１５ｎｍ）を１２０ｇ加えて攪拌し、ポリアミック酸溶液組成物を得た。シリカの添加量はモノマー成分（６ＦＤＡ＋６ＦＡＰ）１００質量部に対して４０質量部である。【０１２５】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表４に示す。【０１２６】
〔比較例３〕
参考例１で得られたポリアミック酸溶液に、参考例２で得られたポリアミック酸溶液を２１４ｇ加えて攪拌し、ポリアミック酸溶液組成物を得た。このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表５に示す。【０１２７】
〔実施例２２〕
参考例１で得られたポリアミック酸溶液に、参考例２で得られたポリアミック酸溶液を２１４ｇおよびプロピレングリコールモノメチルエーテルアセテートにコロイダルシリカを分散させてなるコロイド溶液（日産化学工業株式会社製、ＰＭＡ−ＳＴ；シリカ粒子固形分濃度：３０ｗｔ％；シリカ粒子径１０〜１５ｎｍ）を１１４ｇ加えて攪拌し、ポリアミック酸溶液組成物を得た。シリカの添加量はモノマー成分（６ＦＤＡ＋６ＦＡＰ＋２，２’−ＴＦＭＢ）１００質量部に対して４０質量部である。【０１２８】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表５に示す。【０１２９】
〔実施例２３〕
参考例１で得られたポリアミック酸溶液に、参考例２で得られたポリアミック酸溶液を２１４ｇおよびプロピレングリコールモノメチルエーテルアセテートにコロイダルシリカを分散させてなるコロイド溶液（日産化学工業株式会社製、ＰＭＡ−ＳＴ；シリカ粒子固形分濃度：３０ｗｔ％；シリカ粒子径１０〜１５ｎｍ）を２２８ｇ加えて攪拌し、ポリアミック酸溶液組成物を得た。シリカの添加量はモノマー成分（６ＦＤＡ＋６ＦＡＰ＋２，２’−ＴＦＭＢ）１００質量部に対して８０質量部である。【０１３０】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表５に示す。【０１３１】
〔実施例２４〕
参考例１で得られたポリアミック酸溶液に、参考例２で得られたポリアミック酸溶液を５００ｇおよびプロピレングリコールモノメチルエーテルアセテートにコロイダルシリカを分散させてなるコロイド溶液（日産化学工業株式会社製、ＰＭＡ−ＳＴ；シリカ粒子固形分濃度：３０ｗｔ％；シリカ粒子径１０〜１５ｎｍ）を１６０ｇ加えて攪拌し、ポリアミック酸溶液組成物を得た。シリカの添加量はモノマー成分（６ＦＤＡ＋６ＦＡＰ＋２，２’−ＴＦＭＢ）１００質量部に対して４０質量部である。【０１３２】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表５に示す。【０１３３】
〔実施例２５〕
参考例１で得られたポリアミック酸溶液に、参考例２で得られたポリアミック酸溶液を５００ｇおよびプロピレングリコールモノメチルエーテルアセテートにコロイダルシリカを分散させてなるコロイド溶液（日産化学工業株式会社製、ＰＭＡ−ＳＴ；シリカ粒子固形分濃度：３０ｗｔ％；シリカ粒子径１０〜１５ｎｍ）を３２０ｇ加えて攪拌し、ポリアミック酸溶液組成物を得た。シリカの添加量はモノマー成分（６ＦＤＡ＋６ＦＡＰ＋２，２’−ＴＦＭＢ）１００質量部に対して８０質量部である。【０１３４】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表５に示す。【０１３５】
〔実施例２６〕
参考例２で得られたポリアミック酸溶液に、参考例１で得られたポリアミック酸溶液を２１４ｇおよびプロピレングリコールモノメチルエーテルアセテートにコロイダルシリカを分散させてなるコロイド溶液（日産化学工業株式会社製、ＰＭＡ−ＳＴ；シリカ粒子固形分濃度：３０ｗｔ％；シリカ粒子径１０〜１５ｎｍ）を１１４ｇ加えて攪拌し、ポリアミック酸溶液組成物を得た。シリカの添加量はモノマー成分（６ＦＤＡ＋６ＦＡＰ＋２，２’−ＴＦＭＢ）１００質量部に対して４０質量部である。【０１３６】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表５に示す。【０１３７】
〔実施例２７〕
参考例２で得られたポリアミック酸溶液に、参考例１で得られたポリアミック酸溶液を５６ｇおよびプロピレングリコールモノメチルエーテルアセテートにコロイダルシリカを分散させてなるコロイド溶液（日産化学工業株式会社製、ＰＭＡ−ＳＴ；シリカ粒子固形分濃度：３０ｗｔ％；シリカ粒子径１０〜１５ｎｍ）を８９ｇ加えて攪拌し、ポリアミック酸溶液組成物を得た。シリカの添加量はモノマー成分（６ＦＤＡ＋６ＦＡＰ＋２，２’−ＴＦＭＢ）１００質量部に対して４０質量部である。【０１３８】
このポリアミック酸溶液組成物を基材のガラス板上にバーコーターによって塗布し、その塗膜を、１２０℃にて６０分間、１５０℃にて３０分間、２００℃にて３０分間、４００℃にて１分間加熱処理し、ガラス板上の厚さが１０μｍのポリイミド膜を形成した。そして、ガラス板からポリイミド膜を剥離し、このポリイミド膜の線膨張係数および光透過率を測定した。その結果を表５に示す。【０１３９】
【表１】
2013161970.tif 000006
【０１４０】
【表２】
2013161970.tif 000007
【０１４１】
【表３】
2013161970.tif 000008
【０１４２】
【表４】
2013161970.tif 000009
【０１４３】
【表５】
2013161970.tif 000010
【産業上の利用可能性】
【０１４４】
本発明によって、透明性に優れ、線膨張係数、特に高温での線膨張係数が比較的低く制御されたポリイミドを得ることができるポリアミック酸溶液組成物を提供することができる。【０１４５】
本発明のポリアミック酸溶液組成物を加熱処理して得られるポリイミドは、高い透明性を有し、線膨張係数、特に高温での線膨張係数が比較的低いために、電気装置、電子装置、光学装置等に好適に用いることができ、例えば、液晶ディスプレイ、ＥＬディスプレイ、電子ペーパー等の表示装置、タッチパネルや、太陽電池、ＬＥＤ照明装置の基板、又は保護膜などとして好適に用いることができる。特に、例えば液晶ディスプレイ、有機ＥＬディスプレイ、電子ペーパー等の表示デバイス、薄膜太陽電池の受光素子等の受光デバイスなどのフレキシブルデバイスの基板として好適に用いることができる。
【国際調査報告】
2013161970.tif 000011
2013161970.tif 000012
2013161970.tif 000013
2013161970.tif 000014